(57)【特許請求の範囲】
【請求項１】
ポリオレフィン系樹脂を含む樹脂材料（ａ）からなる最表層（Ａ）と、
ポリオレフィン系樹脂を含む樹脂材料（ｂ）からなる最表層（Ｂ）と、
前記最表層（Ａ）と前記最表層（Ｂ）との間に設けられた、１層以上の、ポリオレフィン系樹脂および遮光性顔料を含む樹脂材料（ｃ）からなる中間層（Ｃ）とを有し、
前記中間層（Ｃ）の少なくとも１層が、前記樹脂材料（ｃ）を発泡させてなる層であり、
前記最表層（Ａ）および前記最表層（Ｂ）が、光透過性を有する非発泡の層である、農業用ポリオレフィン系樹脂フィルム。
【請求項２】
前記樹脂材料（ｃ）を発泡させてなる層が、前記樹脂材料（ｃ）を発泡剤で発泡させてなる層であり、
前記発泡剤の配合量が、前記ポリオレフィン系樹脂の１００質量部に対して０．０５〜５質量部である、請求項１に記載の農業用ポリオレフィン系樹脂フィルム。
【請求項３】
遮光率が９９．９％以上である、請求項１または２に記載の農業用ポリオレフィン系樹脂フィルム。
【請求項４】
前記中間層（Ｃ）の全部が、前記樹脂材料（ｃ）を発泡させてなる層である、請求項１〜３のいずれか一項に記載の農業用ポリオレフィン系樹脂フィルム。
【請求項５】
前記中間層（Ｃ）として、前記最表層（Ａ）側から順に、ポリオレフィン系樹脂を含む樹脂材料（ｃ１）を発泡させてなる中間層（Ｃ１）と、ポリオレフィン系樹脂を含む樹脂材料（ｃ２）を発泡させてなる中間層（Ｃ２）と、ポリオレフィン系樹脂を含む樹脂材料（ｃ３）を発泡させてなる中間層（Ｃ３）とを有する、請求項１〜３のいずれか一項に記載の農業用ポリオレフィン系樹脂フィルム。
【請求項６】
いずれか１層以上に保温剤を含む、請求項１〜５のいずれか一項に記載の農業用ポリオレフィン系樹脂フィルム。
【請求項７】
前記樹脂材料（ｃ１）が、さらに酸化チタン顔料を含み、
前記樹脂材料（ｃ２）が、さらに酸化チタン顔料およびカーボンブラック顔料を含み、
前記樹脂材料（ｃ３）が、さらにアルミニウム顔料または酸化チタン顔料を含む、請求項１〜６のいずれか一項に記載の農業用ポリオレフィン系樹脂フィルム。
【請求項８】
溶融状態の前記樹脂材料（ａ）、溶融状態の前記樹脂材料（ｂ）および１層以上の溶融状態の前記樹脂材料（ｃ）をダイからチューブ状に共押出し、空気の圧力によって内側から膨張させた後、冷却することによって、請求項１に記載の農業用ポリオレフィン系樹脂フィルムを製造する方法であって、
前記溶融状態の樹脂材料（ｃ）の少なくとも１層が、あらかじめ発泡剤を含む、農業用ポリオレフィン系樹脂フィルムの製造方法。
【請求項９】
前記発泡剤の配合量が、前記ポリオレフィン系樹脂の１００質量部に対して０．０５〜５質量部である、請求項８に記載の農業用ポリオレフィン系樹脂フィルムの製造方法。
【発明の詳細な説明】
【技術分野】
【０００１】
本発明は、農業用ハウス、農業用トンネル等の農業用施設に用いられる農業用ポリオレフィン系樹脂フィルムおよびその製造方法に関する。
【背景技術】
【０００２】
ポリオレフィン系樹脂を含む樹脂材料からなる単層または積層の農業用ポリオレフィン系樹脂フィルムが知られている。
農業用ポリオレフィン系樹脂フィルムには、用途によって様々な形態のものがあり、例えば、開花時期の調整や夏季の太陽光の遮断等に用いられる遮光性農業用ポリオレフィン系樹脂フィルム等がある（特許文献１、２）。
【０００３】
ところで、農業用ポリオレフィン系樹脂フィルムには、冬季において農業用施設内の暖房の熱が施設外に逃げないようにする保温性や、夏季において外気の熱が農業用施設内に伝わらないようにする断熱性が要求されることがある。
しかしながら、遮光性農業用ポリオレフィン系樹脂フィルムであっても、フィルム自体を伝わる熱を遮断することまでは考慮されておらず、従来の農業用ポリオレフィン系樹脂フィルムでは、保温性や断熱性が不十分であった。
【０００４】
また、農業用ハウスや農業用トンネルにおいても、昼間に太陽光を浴びて上昇した屋内の気温および地温が夜間に低下しすぎないよう、被覆材である透明な農業用フィルムに保温性が求められている。従来、農業用フィルムにハイドロタルサイト類等の保温剤を配合すること（特許文献３）が行われており、また、断熱性のよいキャップフィルムを積層した気泡シート（特許文献４）が提案されている。
しかし、保温剤を配合するだけでは保温性が不十分であるし、キャップフィルムと積層してしまうと嵩張るため、大きなハウスに展張する場合、気泡シートの製造、運搬等の作業が困難となってしまう。
【先行技術文献】
【特許文献】
【０００５】
【特許文献１】特開２００２−２０９４５３号公報
【特許文献２】特開２００２−２４７９２２号公報
【特許文献３】特開２００７−１２５００１号公報
【特許文献４】特開２００９−０４５０６０号公報
【発明の概要】
【発明が解決しようとする課題】
【０００６】
本発明は、保温性、断熱性に優れた農業用ポリオレフィン系樹脂フィルムおよびその製造方法を提供する。
【課題を解決するための手段】
【０００７】
本発明の農業用ポリオレフィン系樹脂フィルムは、ポリオレフィン系樹脂を含む樹脂材料（ａ）からなる最表層（Ａ）と、ポリオレフィン系樹脂を含む樹脂材料（ｂ）からなる最表層（Ｂ）と、前記最表層（Ａ）と前記最表層（Ｂ）との間に設けられた、１層以上の、ポリオレフィン系樹脂および遮光性顔料を含む樹脂材料（ｃ）からなる中間層（Ｃ）とを有し、前記中間層（Ｃ）の少なくとも１層が、前記樹脂材料（ｃ）を発泡させてなる層であり、前記最表層（Ａ）および前記最表層（Ｂ）が、光透過性を有する非発泡の層であることを特徴とする。
前記樹脂材料（ｃ）を発泡させてなる層が、前記樹脂材料（ｃ）を発泡剤で発泡させてなる層であり、前記発泡剤の配合量が、前記ポリオレフィン系樹脂の１００質量部に対して０．０５〜５質量部であることが好ましい。
前記農業用ポリオレフィン系樹脂フィルムは、遮光率が９９．９％以上であることが好ましい。
前記中間層（Ｃ）の全部が、前記樹脂材料（ｃ）を発泡させてなる層であることが好ましい。
【０００８】
本発明の農業用ポリオレフィン系樹脂フィルムは、前記中間層（Ｃ）として、最表層（Ａ）側から順に、ポリオレフィン系樹脂を含む樹脂材料（ｃ１）を発泡させてなる中間層（Ｃ１）と、ポリオレフィン系樹脂を含む樹脂材料（ｃ２）を発泡させてなる中間層（Ｃ２）と、ポリオレフィン系樹脂を含む樹脂材料（ｃ３）を発泡させてなる中間層（Ｃ３）とを有することが好ましい。
本発明の農業用ポリオレフィン系樹脂フィルムは、いずれか１層以上に保温剤を含むのが好ましい。
【０００９】
前記樹脂材料（ｃ１）は、さらに酸化チタン顔料を含み、前記樹脂材料（ｃ２）が、さらに酸化チタン顔料およびカーボンブラック顔料を含み、前記樹脂材料（ｃ３）が、さらにアルミニウム顔料または酸化チタン顔料を含むことが好ましい。
【００１０】
本発明の農業用ポリオレフィン系樹脂フィルムの製造方法は、溶融状態の前記樹脂材料（ａ）、溶融状態の前記樹脂材料（ｂ）および１層以上の溶融状態の前記樹脂材料（ｃ）をダイからチューブ状に共押出し、空気の圧力によって内側から膨張させた後、冷却することによって、本発明の農業用ポリオレフィン系樹脂フィルムを製造する方法であって、前記溶融状態の樹脂材料（ｃ）の少なくとも１層が、あらかじめ発泡剤を含むことを特徴とする。
前記発泡剤の配合量は、前記ポリオレフィン系樹脂の１００質量部に対して０．０５〜５質量部であることが好ましい。
【発明の効果】
【００１１】
本発明の農業用ポリオレフィン系樹脂フィルムは、保温性、断熱性に優れる。
本発明の農業用ポリオレフィン系樹脂フィルムの製造方法によれば、保温性、断熱性に優れる農業用ポリオレフィン系樹脂フィルムを製造できる。
【図面の簡単な説明】
【００１２】
【図１】本発明の農業用ポリオレフィン系樹脂フィルムの一例を示す断面図である。
【図２】本発明の農業用ポリオレフィン系樹脂フィルムの他の例を示す断面図である。
【発明を実施するための形態】
【００１３】
＜第１の実施形態＞
図１は、本発明の農業用ポリオレフィン系樹脂フィルムの一例を示す断面図である。
農業用ポリオレフィン系樹脂フィルム１０は、最表層（Ａ）１２と、最表層（Ｂ）１４と、最表層（Ａ）１２と最表層（Ｂ）１４との間に設けられた３層構造の中間層（Ｃ）１６とを有する５層構造の遮光性農業用ポリオレフィン系樹脂フィルムである。
【００１４】
農業用ポリオレフィン系樹脂フィルム１０の厚さは、強度と取扱性の点から、５０〜４００μｍが好ましい。
農業用ポリオレフィン系樹脂フィルム１０の遮光率は、９９．９％以上が好ましい。
【００１５】
農業用ポリオレフィン系樹脂フィルム１０を構成する各層のうち少なくとも１層の樹脂材料は、保温性を高めるために、保温剤（遠赤外線吸収剤）を含んでいてもよい。
保温剤としては、ハイドロタルサイト類化合物、無機酸化物、無機水酸化物等が挙げられる。
保温剤の配合量は、各層に含まれるポリオレフィン系樹脂の１００質量部に対して、１〜２０質量部が好ましく、３〜１０質量部がより好ましい。
【００１６】
（最表層（Ａ））
最表層（Ａ）１２は、農業用施設に展設された際には、施設の外側に面する最外層となる。
【００１７】
最表層（Ａ）１２は、各種顔料が多量に配合され、かつ樹脂材料を発泡させているために強度が不足している中間層（Ｃ）１６を補強する層であり、かつインフレーション法にて農業用ポリオレフィン系樹脂フィルム１０を製造する際に、チューブ状の溶融樹脂を膨張させるための空気が内側から抜けないようにする層であることから、非発泡の層にする。また、最表層（Ａ）１２は、中間層（Ｃ）１６の機能（反射、遮光等）を妨げることなく、中間層（Ｃ）１６の各種顔料が劣化しないように保護する層であることから、光透過性を有する層にする。
【００１８】
最表層（Ａ）１２は、ポリオレフィン系樹脂を含む樹脂材料（ａ）からなる層である。
ポリオレフィン系樹脂としては、強度の点から、メタロセン系触媒またはチグラー触媒を用いて製造された線状低密度ポリエチレンが好ましい。
樹脂材料（ａ）は、強度および光透過性を損なわない範囲で、他のポリオレフィン系樹脂、公知の添加剤等を含んでいてもよい。
【００１９】
（最表層（Ｂ））
最表層（Ｂ）１４は、農業用施設に展設された際には、施設の内側に面する最内層となる。
【００２０】
最表層（Ｂ）１４は、各種顔料が多量に配合され、かつ樹脂材料を発泡させているために強度が不足している中間層（Ｃ）１６を補強する層であり、かつインフレーション法にて農業用ポリオレフィン系樹脂フィルム１０を製造する際に、チューブ状の溶融樹脂を膨張させるための空気が内側から抜けないようにする層であることから、非発泡の層にする。また、最表層（Ｂ）１４は、中間層（Ｃ）１６の機能（反射、遮光等）を妨げることなく、中間層（Ｃ）１６の各種顔料が劣化しないように保護する層であることから、光透過性を有する層にする。
【００２１】
最表層（Ｂ）１４は、ポリオレフィン系樹脂を含む樹脂材料（ｂ）からなる層である。
ポリオレフィン系樹脂としては、農業用ポリオレフィン系樹脂フィルム１０に柔軟性を付与して展張作業を容易にする点、および安定した防曇性を付与する点から、酢酸ビニル単位の割合が３〜１５質量％であるオレフィン−酢酸ビニル共重合体が好ましく、エチレン−酢酸ビニル共重合体がより好ましい。
【００２２】
樹脂材料（ｂ）は、農業用ポリオレフィン系樹脂フィルム１０に防曇性を付与するために、防曇剤を含んでいてもよい。
防曇剤としては、多価アルコール（ソルビタン系、グリセリン系、ジグリセリン系等）と脂肪酸との部分エステル、またはこれらとアルキレングリコールとの縮合物等が挙げられる。
防曇剤の配合量は、ポリオレフィン系樹脂の１００質量部に対して、１〜５質量部が好ましく、１．２〜３質量部がより好ましい。
【００２３】
樹脂材料（ｂ）は、農業用ポリオレフィン系樹脂フィルム１０に防霧性を付与するために、防曇剤とともに、フッ素系界面活性剤またはシリコーン系界面活性剤を含んでいてもよい。
樹脂材料（ｂ）は、柔軟性、防曇性を損なわない範囲で、他のポリオレフィン系樹脂（低密度ポリエチレン等）、他の公知の添加剤等を含んでいてもよい。
【００２４】
（中間層（Ｃ））
中間層（Ｃ）１６は、最表層（Ａ）側から順に、中間層（Ｃ１）１８と、中間層（Ｃ２）２０と、中間層（Ｃ３）２２とを有する。
【００２５】
中間層（Ｃ１）１８、中間層（Ｃ２）２０および中間層（Ｃ３）２２のうち少なくとも１層の樹脂材料（ｃ）は、多量に配合される顔料による農業用ポリオレフィン系樹脂フィルム１０の強度の低下を抑える点から、ポリオレフィン系樹脂としてリアクターＴＰＯを含んでいてもよい。
リアクターＴＰＯは、重合段階でポリオレフィン系樹脂にエチレンプロピレンゴムをアロイ化させた樹脂であって、反応器中で製造するＴＰＯということから、リアクターＴＰＯと呼ばれている。リアクターＴＰＯとしては、モンテル社の「キャタロイ」、徳山曹達社の「Ｐ．Ｅ．Ｒ」等が挙げられる。
リアクターＴＰＯの割合は、ポリオレフィン系樹脂（１００質量％）のうち、１〜３５質量％が好ましく、４〜２０質量％がより好ましい。リアクターＴＰＯの割合が３５質量％を超えると、農業用ポリオレフィン系樹脂フィルム１０の製造時のモータ負荷が大きくなり、製膜が困難となる場合がある。
【００２６】
（中間層（Ｃ１））
中間層（Ｃ１）１８は、農業用施設に展設された際には、施設の外側からの太陽光を反射する層となる。
中間層（Ｃ１）１８は、農業用ポリオレフィン系樹脂フィルム１０に保温性、断熱性を付与する層であることから、発泡層にする。
【００２７】
中間層（Ｃ１）１８は、ポリオレフィン系樹脂および酸化チタン顔料を含む樹脂材料（ｃ１）を発泡剤で発泡させてなる層である。
ポリオレフィン系樹脂としては、強度の点から、メタロセン系触媒またはチグラー触媒を用いて製造された線状低密度ポリエチレンが好ましい。
【００２８】
酸化チタン顔料の配合量は、ポリオレフィン系樹脂の１００質量部に対して、２５〜８０質量部が好ましく、３０〜５０質量部がより好ましい。
樹脂材料（ｃ１）は、強度および光透過性を損なわない範囲で、他のポリオレフィン系樹脂、公知の他の添加剤等を含んでいてもよい。
【００２９】
（中間層（Ｃ２））
中間層（Ｃ２）２０は、農業用施設に展設された際には、施設の外側からの太陽光を遮蔽する層となる。
中間層（Ｃ２）２０は、農業用ポリオレフィン系樹脂フィルム１０に保温性、断熱性を付与する層であることから、発泡層にする。
【００３０】
中間層（Ｃ２）２０は、ポリオレフィン系樹脂、酸化チタン顔料およびカーボンブラック顔料を含む樹脂材料（ｃ２）を発泡剤で発泡させてなる層である。
ポリオレフィン系樹脂としては、強度の点から、メタロセン系触媒またはチグラー触媒を用いて製造された線状低密度ポリエチレンが好ましい。
【００３１】
酸化チタン顔料の配合量は、ポリオレフィン系樹脂の１００質量部に対して、３〜３０質量部が好ましく、４〜１５質量部がより好ましい。
カーボンブラック顔料の配合量は、ポリオレフィン系樹脂の１００質量部に対して、３〜３０質量部が好ましく、４〜１５質量部がより好ましい。
樹脂材料（ｃ２）は、強度および光透過性を損なわない範囲で、他のポリオレフィン系樹脂、公知の他の添加剤等を含んでいてもよい。
【００３２】
（中間層（Ｃ３））
中間層（Ｃ３）２２は、農業用施設に展設された際には、施設の内側からの照明光を反射する層となる。
中間層（Ｃ３）２２は、農業用ポリオレフィン系樹脂フィルム１０に保温性、断熱性を付与する層であることから、発泡層にする。
【００３３】
中間層（Ｃ３）２２は、ポリオレフィン系樹脂と、アルミニウム顔料または酸化チタン顔料とを含む樹脂材料（ｃ３）を発泡剤で発泡させてなる層である。
ポリオレフィン系樹脂としては、農業用ポリオレフィン系樹脂フィルム１０に柔軟性を付与して展張作業を容易にする点、安定した防曇性を付与する点、および顔料の分散が良好である点から、酢酸ビニル単位の割合が５〜２８質量％であるオレフィン−酢酸ビニル共重合体が好ましく、エチレン−酢酸ビニル共重合体がより好ましい。
【００３４】
アルミニウム顔料の配合量は、ポリオレフィン系樹脂の１００質量部に対して、３〜２０質量部が好ましく、４〜１５質量部がより好ましい。
酸化チタン顔料の配合量は、ポリオレフィン系樹脂の１００質量部に対して、２５〜８０質量部が好ましく、３０〜５０質量部がより好ましい。
【００３５】
樹脂材料（ｃ３）は、農業用ポリオレフィン系樹脂フィルム１０に防曇性を付与するために、防曇剤を含んでいてもよい。
防曇剤としては、多価アルコール（ソルビタン系、グリセリン系、ジグリセリン系等）と脂肪酸との部分エステル、またはこれらとアルキレングリコールとの縮合物等が挙げられる。
防曇剤の配合量は、ポリオレフィン系樹脂の１００質量部に対して、１〜５質量部が好ましく、１．２〜３質量部がより好ましい。
【００３６】
樹脂材料（ｃ３）は、農業用ポリオレフィン系樹脂フィルム１０に防霧性を付与するために、防曇剤とともに、フッ素系界面活性剤またはシリコーン系界面活性剤を含んでいてもよい。
樹脂材料（ｃ３）は、柔軟性、防曇性を損なわない範囲で、他のポリオレフィン系樹脂（低密度ポリエチレン等）、公知の他の添加剤等を含んでいてもよい。
【００３７】
以上説明した農業用ポリオレフィン系樹脂フィルム１０にあっては、中間層（Ｃ）１６を構成する中間層（Ｃ１）１８、中間層（Ｃ２）２０および中間層（Ｃ３）２２が、発泡層であるため、中間層（Ｃ）１６を熱が伝わりにくい。そのため、農業用ポリオレフィン系樹脂フィルム１０は、保温性、断熱性に優れる。
【００３８】
＜第２の実施形態＞
本発明の農業用ポリオレフィン系樹脂フィルムは、遮光性が必要とされない場合等においては、最表層（Ａ）／中間層（Ｃ）／最表層（Ｂ）からなる３層構造のフィルムであってもよい。
【００３９】
図２は、本発明の農業用ポリオレフィン系樹脂フィルムの他の例を示す断面図である。
農業用ポリオレフィン系樹脂フィルム１１は、最表層（Ａ）１２と、最表層（Ｂ）１４と、最表層（Ａ）と最表層（Ｂ）との間に設けられた中間層（Ｃ）１７とを有する３層構造のフィルムである。
第２の実施形態において、第１の実施形態と同じ構成については同じ符号を付して説明を省略する。
【００４０】
農業用ポリオレフィン系樹脂フィルム１１の厚さは、強度と取扱性の点から、５０〜４００μｍが好ましい。
【００４１】
（中間層（Ｃ））
中間層（Ｃ）１７は、農業用ポリオレフィン系樹脂フィルム１１に保温性、断熱性を付与する層であることから、発泡層にする。
【００４２】
中間層（Ｃ）１７は、ポリオレフィン系樹脂を含む樹脂材料（ｃ）を発泡剤で発泡させてなる層である。
ポリオレフィン系樹脂としては、強度の点から、メタロセン系触媒またはチグラー触媒を用いて製造された線状低密度ポリエチレンが好ましい。
【００４３】
樹脂材料（ｃ）は、強度等を損なわない範囲で、他のポリオレフィン系樹脂、公知の添加剤等を含んでいてもよい。
【００４４】
以上説明した農業用ポリオレフィン系樹脂フィルム１１にあっては、中間層（Ｃ）１７が発泡層であるため、中間層（Ｃ）１７を熱が伝わりにくい。そのため、農業用ポリオレフィン系樹脂フィルム１１は、保温性、断熱性に優れる。
【００４５】
＜他の形態＞
本発明の農業用ポリオレフィン系樹脂フィルムは、図示例のものに限定はされず、最表層（Ａ）と、最表層（Ｂ）と、最表層（Ａ）と最表層（Ｂ）との間に設けられた、１層以上の中間層（Ｃ）とを有し、中間層（Ｃ）の少なくとも１層が、樹脂材料（ｃ）を発泡させてなる層であればよい。
【００４６】
例えば、中間層（Ｃ）は１層以上であればよく、２層であってもよいし、４層以上であってもよい。
また、中間層（Ｃ）が２層以上の場合、少なくとも１層が発泡層であればよい。なお、保温性、断熱性の点からは、中間層（Ｃ）の全部が発泡層であることが好ましい。
また、中間層（Ｃ）は、遮光性が必要な場合は各種顔料を含むことが好ましいが、遮光性が必要とされない場合は各種顔料を含まなくてもよい。
また、最表層（Ａ）、最表層（Ｂ）は、光透過性を有する層でなくてもよい。
【００４７】
＜製造方法＞
本発明の農業用ポリオレフィン系樹脂フィルムは、インフレーション法によって製造することが好ましい。
具体的には、溶融状態の前記樹脂材料（ａ）、溶融状態の前記樹脂材料（ｂ）および１層以上の溶融状態の前記樹脂材料（ｃ）をダイからチューブ状に共押出し、空気の圧力によって内側から膨張させた後、冷却することによって、本発明の農業用ポリオレフィン系樹脂フィルムを製造できる。この際、溶融状態の樹脂材料（ｃ）の少なくとも１層が、あらかじめ発泡剤を含む必要がある。
【００４８】
各層を構成する溶融樹脂の共押出の方法としては、各溶融樹脂をダイの手前で接触させるダイ前積層法、ダイの内部で接触させるダイ内積層法、ダイの同心円状の複数のリップから吐出した後に接触させるダイ外積層法が挙げられる。 
【００４９】
発泡剤としては、ポリオレフィン系樹脂用の発泡剤として公知のものを用いればよく、例えば、炭酸水素ナトリウム、アゾジカルボンアミド、ｐ，ｐ’−オキシビスベンゼンスルホニルヒドラジド、ヒドラゾジカルボンアミド、Ｎ，Ｎ’−ジニトロソペンタメチレンテトラミン等が挙げられる。これらは、例えば三協化成製、商品名「セルマイクＡ」、「セルマイクＣ−１」、「セルマイクＳ」、永和化成工業製、商品名「ビンホールＡＣ＃Ｋ３」、「セルラーＤ」、「セルボン」として市販されている。
発泡剤の配合量は、ポリオレフィン系樹脂の１００質量部に対して、０．０５〜５質量部が好ましく、０．３〜３質量部がより好ましい。
【００５０】
以上説明した本発明の農業用ポリオレフィン系樹脂フィルムの製造方法にあっては、中間層（Ｃ）を構成する溶融状態の樹脂材料（ｃ）の少なくとも１層があらかじめ発泡剤を含むため、中間層（Ｃ）の少なくとも１層が発泡層となる。そのため、保温性、断熱性に優れる農業用ポリオレフィン系樹脂フィルムを製造できる。
【実施例】
【００５１】
（熱伝導率）
迅速熱伝導率計（京都電子工業社製、商品名「ＱＴＭ−５００」）と薄膜測定用ソフトウェアとを用い、３種のリファレンスプレートと比較して、フィルムの熱伝導率を測定した。
リファレンスプレート１：発泡ポリエチレン（λ＝０．０３５８）、
リファレンスプレート２：シリコンゴム（λ＝０．２３４）、
リファレンスプレート３：石英ガラス（λ＝１．４１９）。
【００５２】
（保温指数）
得られた各フィルムを赤外線分光光度計で、各波長の吸収を求め、ブランクの放射法則で得られる輻射エネルギーを重みづけした値と、元の値との比をフィルムの保温指数として求め、良否を判定した。
【００５３】
（暖房負荷係数）
妻面幅（Ｗ）＝１．８ｍ、軒高（Ｈｅ）＝１．８ｍ、屋根勾配（Ｉ）＝１０°、奥行（Ｄ）＝１．８ｍの片屋根型温室を作り、標準フィルム（農業用ポリオレフィンフィルム、シーアイ化成社製、商品名「スカイコート防霧」、厚さ０．１ｍｍ）および各実施例・比較例で得られたフィルムをそれぞれ別個の温室に展張した。さらに、屋根以外からの熱移動の影響を最小限にするため、温室の壁面および床面を１０ｃｍ厚さの発泡スチロール製断熱材にて被覆した。さらに暖房のため８００Ｗの電熱ヒータを１台屋内に設置し、温度センサを屋内２箇所、屋外１箇所、断熱材の内面および外面に各１箇所設置し、それぞれの場所の温度を測定するとともに、平均内気温が２０℃を超えたときに電熱ヒータの電源を切って温度調整可能とし、所要電力量を読み取るための電力計と、各測定値をリアルタイムで収集し、計算させるためにコンピュータを屋外に設置した。測定は１日間行い、日没から日の出までのデータを用い、下記式１〜３により標準フィルムの熱貫流率Ｕ０および各実施例・比較例のフィルムの熱貫流率Ｕを計算した。さらに、標準フィルムの熱貫流率Ｕ０に対する各フィルムの熱貫流率Ｕの値を百分率で表し、暖房負荷係数とした。
【００５４】
【数１】
0005622432.tif 000002
【００５５】
ここで、Ｕ：熱貫流率（ｋｃａｌ／ｍ２・ｈ・℃）、Ｑｈ：ヒータの発熱量（ｋｃａｌ／ｈ）、Ｑｉ：断熱材面および床面伝熱量（ｋｃａｌ／ｈ）、Ｑｖｅｎ：換気伝熱量（ｋｃａｌ／ｈ）、Ａｗ：温室屋根部面積（ｍ２）、θｉｎ、θｏｕ：温室内外気温（℃）である。
【００５６】
【数２】
0005622432.tif 000003
【００５７】
ここで、Ｑｉ：断熱材面および床面伝熱量（ｋｃａｌ／ｈ）、λ：断熱材の熱伝導率（ｋｃａｌ／ｍ・ｈ・℃）、ｄ：断熱材の厚さ（ｍ）、θ１、θ２：断熱材内外面の温度（℃）、Ａｉ：断熱材の設置面積（ｍ２）である。
【００５８】
【数３】
0005622432.tif 000004
【００５９】
ここで、Ｑｖｅｎ：換気伝熱量（ｋｃａｌ／ｈ）、ｉｉｎ、ｉｏｕ：温室内外のエンタルピー（ｋｃａｌ／ｋｇ’）、Ｖ：温室容積（ｍ３）、Ｎ：換気回数（回／ｈ）、ｖ：温室内外空気の比容積の平均値（ｍ３／ｋｇ’）である。
【００６０】
（遮光率）
キセノンランプの照度を照度計で測定し、基準値を決めた後、キセノンランプをフィルムで遮蔽し、キセノンラップの漏れた光の照度を測定し、遮光率を計算で求めた。
◎：９９．９５％以上。
○：９９．９％以上９９．９５％未満。
△：９９．０％以上９９．９％未満。
×：９９．０％未満。
【００６１】
〔実施例１〕
下記の各樹脂材料を用意した。
【００６２】
（樹脂材料（ａ））
線状低密度ポリエチレン（出光石油化学社製、「モアテック０１３８」）の１００質量部に、ヒンダードアミン系光安定剤の０．３質量部を配合したもの。
【００６３】
（樹脂材料（ｃ１））
線状低密度ポリエチレン（出光石油化学社製、「モアテック０１３８」）の９１．２５質量に、酸化チタン顔料マスターバッチ（日弘ビックス社製、「ＰＯ−０１０７ホワイト」、低密度ポリエチレン：２０質量％、顔料：８０質量％）の４３．７５質量部、ヒンダードアミン系光安定剤の０．３質量部、発泡剤（三協化成社製、商品名「セルマイクＣ−１」、アゾジカルボンアミド）の０．４質量部を配合したもの。
【００６４】
（樹脂材料（ｃ２））
線状低密度ポリエチレン樹脂（出光石油化学社製、「モアテック０１３８」）の８６質量部に、酸化チタン顔料マスターバッチ（日弘ビックス社製、「ＰＯ−０１０７ホワイト」）の１０質量部、カーボンブラック顔料マスターバッチ（東洋インキ製造社製、「ＴＥＴ−０１３３７ブラック」、低密度ポリエチレン：６０質量％、顔料：４０質量％）の２０質量部、ヒンダードアミン系光安定剤の０．３質量部、発泡剤（三協化成社製、商品名「セルマイクＣ−１」、アゾジカルボンアミド）の０．４質量部を配合したもの。
【００６５】
（樹脂材料（ｃ３））
酢酸ビニル単位の割合が１０質量％のエチレン−酢酸ビニル共重合体の８９．５質量部に、アルミニウム顔料マスターバッチ（住友カラー社製、「ＳＰＥＭ−８Ｋ４４５シルバー」、低密度ポリエチレン：６０質量％、顔料：４０質量％）の１７．５質量部、ヒンダードアミン系光安定剤の０．３質量部、発泡剤（三協化成社製、商品名「セルマイクＣ−１」、アゾジカルボンアミド）の０．４質量部を配合したもの。
【００６６】
（樹脂材料（ｂ））
酢酸ビニル単位の割合が１０質量％のエチレン−酢酸ビニル共重合体の１００質量部に、ヒンダードアミン系光安定剤の０．３質量部を配合したもの。
【００６７】
（フィルムの製造）
５種５層のインフレーション装置を用いて、外側から、樹脂材料（ａ）、樹脂材料（ｃ１）、樹脂材料（ｃ２）、樹脂材料（ｃ３）、樹脂材料（ｂ）となるように、ダイの同心円状の複数のリップから各樹脂材料を溶融状態にて共押出し、空気の圧力によって内側から膨張させた後、冷却し、巻き取ることによって、最表層（Ａ）および（Ｂ）の厚さ：各１５μｍ、中間層（Ｃ１）、（Ｃ２）および（Ｃ３）の厚さ：各４０μｍ、合計の厚さ：１５０μｍの５種５層の遮光性農業用ポリオレフィン系樹脂フィルムを製造した。このフィルムの評価結果を表１に示す。
【００６８】
〔実施例２〕
実施例１の樹脂材料（ｃ１）、樹脂材料（ｃ２）および樹脂材料（ｃ３）を下記のものに変更した。
【００６９】
（樹脂材料（ｃ１））
線状低密度ポリエチレン（出光石油化学社製、「モアテック０１３８」）の７５質量部に、酸化チタン顔料マスターバッチ（日弘ビックス社製、「ＰＯ−０１０７ホワイト」）の５０質量部、リアクターＴＰＯ（モンテル社製、「キャタロイ」）の１０質量部、ヒンダードアミン系光安定剤の０．３質量部、発泡剤（永和化成社製、「セルボンＳＣ−Ｋ」、重曹）の０．９質量部を配合したもの。
【００７０】
（樹脂材料（ｃ２））
線状低密度ポリエチレン（出光石油化学社製、「モアテック０１３８」）の８４．２５質量部に、酸化チタン顔料マスターバッチ（日弘ビックス社製、「ＰＯ−０１０７ホワイト」）の１１．２５質量部、カーボンブラック顔料マスターバッチ（東洋インキ製造社製、「ＴＥＴ−０１３３７ブラック」）の２２．５質量部、ヒンダードアミン系光安定剤の０．３質量部、発泡剤（永和化成社製、「セルボンＳＣ−Ｋ」、重曹）の０．９質量部を配合したもの。
【００７１】
（樹脂材料（ｃ３））
酢酸ビニル単位の割合が１０質量％のエチレン−酢酸ビニル共重合体の８６．５質量部に、アルミニウム顔料マスターバッチ（住友カラー社製、「ＳＰＥＭ−８Ｋ４４５シルバー」）の２２．５質量部、ヒンダードアミン系光安定剤の０．３質量部、発泡剤（永和化成社製、「セルボンＳＣ−Ｋ」、重曹）の０．９質量部を配合したもの。
【００７２】
（フィルムの製造）
実施例１と同様にして５種５層の遮光性農業用ポリオレフィン系樹脂フィルムを製造した。このフィルムの評価結果を表１に示す。
【００７３】
〔実施例３〕
実施例１の樹脂材料（ｃ３）を下記のものに変更した。
【００７４】
（樹脂材料（ｃ３））
酢酸ビニル単位の割合が１０質量％のエチレン−酢酸ビニル共重合体の８９．５質量部に、酸化チタン顔料マスターバッチ（日弘ビックス社製、「ＰＯ−０１０７ホワイト」）の１７．５質量部、ヒンダードアミン系光安定剤の０．３質量部、発泡剤（三協化成社製、商品名「セルマイクＣ−１」、アゾジカルボンアミド）の０．４質量部を配合したもの。
【００７５】
（フィルムの製造）
実施例１と同様にして５種５層の遮光性農業用ポリオレフィン系樹脂フィルムを製造した。このフィルムの評価結果を表１に示す。
【００７６】
〔実施例４〕
実施例１の樹脂材料（ｃ２）を下記のものに変更した。
【００７７】
（樹脂材料（ｃ２））
線状低密度ポリエチレン（出光石油化学社製、「モアテック０１３８」）の１００質量部に、カーボンブラック顔料マスターバッチ（東洋インキ製造社製、「ＴＥＴ−０１３３７ブラック」）の３０質量部、ヒンダードアミン系光安定剤の０．３質量部、発泡剤（三協化成社製、商品名「セルマイクＣ−１」、アゾジカルボンアミド）の０．４質量部を配合したもの。
【００７８】
（フィルムの製造）
実施例１と同様にして５種５層の遮光性農業用ポリオレフィン系樹脂フィルムを製造した。このフィルムの評価結果を表１に示す。
【００７９】
〔比較例１〕
発泡剤を含まないこと以外は実施例１と同じ組成の樹脂材料（ｃ１）、樹脂材料（ｃ２）および樹脂材料（ｃ３）を用意した。
実施例１と同様にして、発泡層を有さない５種５層（最表層（Ａ）および（Ｂ）の厚さ：各１５μｍ、中間層（Ｃ１）、（Ｃ２）および（Ｃ３）の厚さ：各４０μｍ、合計の厚さ：１５０μｍ）の遮光性農業用ポリオレフィン系樹脂フィルムを製造した。このフィルムの評価結果を表１に示す。
【００８０】
〔比較例２〕
発泡剤を含まないこと以外は実施例４と同じ組成の樹脂材料（ｃ１）、樹脂材料（ｃ２）および樹脂材料（ｃ３）を用意した。
実施例１と同様にして、発泡層を有さない５種５層（最表層（Ａ）および（Ｂ）の厚さ：各１５μｍ、中間層（Ｃ１）、（Ｃ２）および（Ｃ３）の厚さ：各４０μｍ、合計の厚さ：１５０μｍ）の遮光性農業用ポリオレフィン系樹脂フィルムを製造した。このフィルムの評価結果を表１に示す。
【００８１】
【表１】
0005622432.tif 000005
【００８２】
〔実施例５〕
下記の各樹脂材料を用意した。
【００８３】
（樹脂材料（ａ））
線状低密度ポリエチレン（出光石油化学社製、「モアテック０１３８」）の１００質量部に、ヒンダードアミン系光安定剤の０．３質量部を配合したもの。
【００８４】
（樹脂材料（ｃ１））
線状低密度ポリエチレン（出光石油化学社製、「モアテック０１３８」）の７５質量部に、酸化チタン顔料マスターバッチ（日弘ビックス社製、「ＰＯ−０１０７ホワイト」）の５０質量部、アルミニウム顔料マスターバッチ（住友カラー社製、「ＳＰＥＭ−８Ｋ４４５シルバー」、低密度ポリエチレン：６０質量％、顔料：４０質量％）の２０質量部、ヒンダードアミン系光安定剤の０．３質量部、発泡剤（三協化成社製、商品名「セルマイクＣ−１」、アゾジカルボンアミド）の０．４質量部を配合したもの。
【００８５】
（樹脂材料（ｃ２））
酢酸ビニル単位の割合が１０質量％のエチレン−酢酸ビニル共重合体の８９．５質量部に、アルミニウム顔料マスターバッチ（住友カラー社製、「ＳＰＥＭ−８Ｋ４４５シルバー」、低密度ポリエチレン：６０質量％、顔料：４０質量％）の１７．５質量部、ヒンダードアミン系光安定剤の０．３質量部、発泡剤（三協化成社製、商品名「セルマイクＣ−１」、アゾジカルボンアミド）の０．４質量部を配合したもの。
【００８６】
（樹脂材料（ｂ））
酢酸ビニル単位の割合が１０質量％のエチレン−酢酸ビニル共重合体の１００質量部に、ヒンダードアミン系光安定剤の０．３質量部を配合したもの。
【００８７】
（フィルムの製造）
５種５層のインフレーション装置を用いて、外側から、樹脂材料（ａ）、樹脂材料（ｃ１）、樹脂材料（ｃ１）、樹脂材料（ｃ２）、樹脂材料（ｂ）となるように、ダイの同心円状の複数のリップから各樹脂材料を溶融状態にて共押出し、空気の圧力によって内側から膨張させた後、冷却し、巻き取ることによって、最表層（Ａ）および（Ｂ）の厚さ：各１５μｍ、中間層（Ｃ１）の厚さ：８０μｍ、（Ｃ２）の厚さ：４０μｍ、合計の厚さ：１５０μｍの４種４層の遮光性農業用ポリオレフィン系樹脂フィルムを製造した。このフィルムの評価結果を表２に示す。
【００８８】
〔比較例３〕
発泡剤を含まないこと以外は実施例５と同じ組成の樹脂材料（ｃ１）および樹脂材料（ｃ２）を用意した。
実施例５と同様にして、発泡層を有さない４種４層の遮光性農業用ポリオレフィン系樹脂フィルムを製造した。このフィルムの評価結果を表２に示す。
【００８９】
【表２】
0005622432.tif 000006
【００９０】
〔実施例６〕
下記の各樹脂材料を用意した。
【００９１】
（樹脂材料（ａ））
線状低密度ポリエチレン（出光石油化学社製、「モアテック０１３８」）の１００質量部に、ヒンダードアミン系光安定剤の０．３質量部を配合したもの。
【００９２】
（樹脂材料（ｃ））
線状低密度ポリエチレン（出光石油化学社製、「モアテック０１３８」）の８０質量部に、アルミニウム顔料マスターバッチ（住友カラー社製、「ＳＰＥＭ−８Ｋ４４５シルバー」）の３０質量部、ヒンダードアミン系光安定剤の０．３質量部、発泡剤（三協化成社製、「セルマイク２６６」、重曹）の０．９質量部を配合したもの。
【００９３】
（樹脂材料（ｂ））
酢酸ビニル単位の割合が１０質量％のエチレン−酢酸ビニル共重合体の１００質量部に、ヒンダードアミン系光安定剤の０．３質量部を配合したもの。
【００９４】
（フィルムの製造）
３種３層のインフレーション装置を用いて、外側から、樹脂材料（ａ）、樹脂材料（ｃ）、樹脂材料（ｂ）となるように、ダイの同心円状の複数のリップから各樹脂材料を溶融状態にて共押出し、空気の圧力によって内側から膨張させた後、冷却し、巻き取ることによって、最表層（Ａ）および（Ｂ）の厚さ：１５μｍ、中間層（Ｃ）の厚さ：１２０μｍ、合計の厚さ：１５０μｍの３種３層の農業用ポリオレフィン系樹脂フィルムを製造した。このフィルムの評価結果を表３に示す。
【００９５】
〔比較例４〕
発泡剤を含まないこと以外は実施例６と同じ組成の樹脂材料（ｃ）を用意した。
実施例６と同様にして、発泡層を有さない３種３層の農業用ポリオレフィン系樹脂フィルムを製造した。このフィルムの評価結果を表３に示す。
【００９６】
【表３】
0005622432.tif 000007
【００９７】
〔参考例７〕
線状低密度ポリエチレンを１００質量部とし、アルミニウム顔料マスターバッチを含まないこと以外は実施例６と同じ組成の樹脂材料（ｃ）を用意した。
実施例６と同様にして、３種３層の農業用ポリオレフィン系樹脂フィルムを製造した。
このフィルムの評価結果を表３に示す。
【００９８】
〔比較例５〕
発泡剤を含まないこと以外は参考例７と同じ組成の樹脂材料（ｃ）を用意した。
参考例７と同様にして、発泡層を有さない３種３層の農業用ポリオレフィン系樹脂フィルムを製造した。このフィルムの評価結果を表３に示す。
【００９９】
【表４】
0005622432.tif 000008
【産業上の利用可能性】
【０１００】
本発明の農業用ポリオレフィン系樹脂フィルムは、保温性、断熱性が要求される用途に有用である。
【符号の説明】
【０１０１】
１０  農業用ポリオレフィン系樹脂フィルム
１１  農業用ポリオレフィン系樹脂フィルム
１２  最表層（Ａ）
１４  最表層（Ｂ）
１６  中間層（Ｃ）
１７  中間層（Ｃ）
１８  中間層（Ｃ１）
２０  中間層（Ｃ２）
２２  中間層（Ｃ３）
【図１】
0005622432.tif 000009
【図２】
0005622432.tif 000010